(57)【要約】  本願の波長変換発光ダイオード（ＬＥＤ）装置は、出力表面を有するＬＥＤを有する。多層半導体波長コンバータはＬＥＤと光学的に接合する。ＬＥＤ及び波長コンバータのうちの少なくとも１つに光抽出機能が設けられている。【選択図】図１
2011507272.tif 000002
【特許請求の範囲】
【請求項１】
波長変換発光ダイオード（ＬＥＤ）装置であって、
出力表面を有するＬＥＤと、
前記ＬＥＤと光学的に接合する多層半導体波長コンバータと、
を含み、少なくとも前記ＬＥＤ及び前記波長コンバータのうちの１つに光抽出機能が設けられた、装置。
【請求項２】
前記光抽出機能がテクスチャ処理表面を含む、請求項１に記載の装置。
【請求項３】
前記テクスチャ処理表面が前記ＬＥＤの表面である、請求項２に記載の装置。
【請求項４】
前記テクスチャ処理表面が前記波長コンバータの表面である、請求項２に記載の装置。
【請求項５】
前記光抽出機能が複数の光散乱粒子を含む、請求項１に記載の装置。
【請求項６】
前記ＬＥＤが前記光散乱粒子を含む、請求項５に記載の装置。
【請求項７】
前記波長コンバータが前記光散乱粒子を含む、請求項５に記載の装置。
【請求項８】
前記波長コンバータが前記ＬＥＤに直接接合する、請求項１に記載の装置。
【請求項９】
前記波長コンバータがエバネッセント接合層を介して前記ＬＥＤに接合する、請求項１に記載の装置。
【請求項１０】
前記ＬＥＤが、ＬＥＤ基材に付着するＬＥＤ半導体層を含み、前記光抽出機能が、少なくともＬＥＤ半導体層及び前記ＬＥＤ基材のうちの１つに設けられる、請求項１に記載の装置。
【請求項１１】
前記ＬＥＤ半導体層が金属層を介して前記ＬＥＤ基材に付着し、前記光抽出機能が、前記金属層に近接する前記ＬＥＤ半導体層の側面に位置する、請求項１０に記載の装置。
【請求項１２】
前記光抽出機能が、前記装置内の物質インターフェースのエバネッセント連結距離内に設けられる、請求項１に記載の装置。
【請求項１３】
波長変換発光ダイオードを作製する方法であって、
基材上に配置される一組のＬＥＤ半導体層を含む発光ダイオード（ＬＥＤ）ウエハーを提供する工程と、
前記ＬＥＤ層内で発生する光の波長の変換に効果的であるように構成される多層半導体波長コンバータウエハーを提供する工程と、
前記コンバータウエハーを前記ＬＥＤウエハーと光学的に接合してＬＥＤ／コンバータウエハーを作製する工程と、
前記ＬＥＤ／コンバータウエハーから個々の変換ＬＥＤダイを分離する工程と、
を含む、波長変換ＬＥＤを作製する方法。
【請求項１４】
前記コンバータウエハーを前記ＬＥＤウエハーに光学的に接合する工程が、前記波長コンバータウエハーを前記ＬＥＤウエハーに直接接合することを含む、請求項１３に記載の方法。
【請求項１５】
前記コンバータウエハーを前記ＬＥＤウエハーに光学的に接合する工程が、前記波長コンバータウエハーをエバネッセント接合層を介して前記ＬＥＤウエハーに接合することを含む、請求項１３に記載の方法。
【請求項１６】
光抽出機能を前記ＬＥＤウエハー及び前記波長コンバータウエハーのうちの１つに提供する工程を更に含む、請求項１３に記載の方法。
【請求項１７】
前記光抽出機能を提供する工程が、前記ＬＥＤウエハー及び前記波長コンバータウエハーのうちの１つにテクスチャ処理表面を提供することを含む、請求項１６に記載の方法。
【請求項１８】
前記光抽出機能を提供する工程が、前記ＬＥＤウエハー及び前記波長コンバータウエハーのうちの１つ内に光散乱粒子を提供することを含む、請求項１６に記載の方法。
【請求項１９】
半導体波長コンバータ装置であって、
光抽出機能を備える多層半導体波長コンバータと、
第一側面上に取り外し可能な保護層と、
を含み、第二側面が、別の半導体要素に光学的に接合するために平坦である、装置。
【請求項２０】
前記コンバータウエハーを前記ＬＥＤウエハーに光学的に接合する工程が、前記波長コンバータウエハーを前記ＬＥＤウエハーに直接接合することを含む、請求項１９に記載の装置。
【請求項２１】
前記光抽出機能がテクスチャ処理表面を含む、請求項１９に記載の装置。
【請求項２２】
前記光抽出機能が散乱層を含む、請求項１９に記載の装置。
【請求項２３】
前記光抽出機能が前記波長コンバータの第一側面上に設けられる、請求項１９に記載の装置。
【請求項２４】
前記光抽出機能が前記波長コンバータの第二側面上に設けられる、請求項１９に記載の装置。
【発明の詳細な説明】
【技術分野】
【０００１】
本発明は発光ダイオード、より詳細にはＬＥＤから発光される光の波長を変換する波長コンバータを備える発光ダイオード（ＬＥＤ）に関する。
【背景技術】
【０００２】
波長変換ＬＥＤは、発光ダイオード（ＬＥＤ）から通常発生しない色の光を必要とする照明用途、あるいは多数の様々なＬＥＤを組み合わせることで通常発生するスペクトルを有する光を単独のＬＥＤを用いて発生させる照明用途で益々重要となっている。このような用途の一例は、液晶ディスプレイ（ＬＣＤ）のコンピュータモニター及びテレビなど、ディスプレイのバックライトにある。このような用途では、ＬＣＤパネルを照らすため、実質的に白色となる光に対するニーズが存在する。単独のＬＥＤで白色光を発生させる１つの方法は、最初にＬＥＤで青色光を発生させ、光の一部又は全部を異なる色に変換することである。例えば青色発光ＬＥＤを白色光の発生源として用いる場合、波長コンバータを用いて青色光の一部を黄色光に変換することができる。結果として発生する光は、黄色と青色を組み合わせた光で、見る人には白く見える。
【０００３】
幾つかの方法では、波長コンバータは、ＬＥＤにごく接近して配置される半導体材料の１つの層なので、ＬＥＤ内で発生する光の大部分がコンバータの中に入るようになっている。しかし、変換された波長をＬＥＤダイに付着させることが望ましい場合には、問題が残る。典型的に半導体材料は相対的に高い屈折率を有するが、波長コンバータをＬＥＤダイに付着するために通常考慮される接着剤などの種類の材料は相対的に低い屈折率を有する。結果として、屈折率が相対的に高い半導体ＬＥＤ材料と屈折率が相対的に低い接着剤との間のインターフェースでの高い内部全反射のために反射率の損失が高くなる。これは、ＬＥＤから発生して波長コンバータに入る光の不充分な連結をもたらす。
【発明の概要】
【発明が解決しようとする課題】
【０００４】
ＬＥＤでの内面反射による損失を減少させる、半導体波長コンバータをＬＥＤに連結する代替方法に対する必要性が存在する。また、下方変換された光を効率的にコンバータから確実に抽出できるようにする必要性も存在する。
【課題を解決するための手段】
【０００５】
本発明の１つの実施形態は、出力表面を有するＬＥＤを有する波長変換発光ダイオード（ＬＥＤ）装置に関する。多層半導体波長コンバータは、ＬＥＤと光学的に接合する。少なくともＬＥＤ及び波長コンバータのうちの１つに光抽出機能が設けられる。
【０００６】
本発明の別の実施形態は、多層半導体波長コンバータを有する半導体波長コンバータ装置に関する。波長コンバータは、光抽出機能を有する。波長コンバータの第一側面には、取り外し可能な保護層が設けられている。波長コンバータの第二側面は、別の半導体要素に光学的に接合するために平坦である。
【０００７】
本発明の別の実施形態は、波長変換発光ダイオードを作製する方法に関する。この方法は、基材上に配置される一組のＬＥＤ半導体層を含む発光ダイオード（ＬＥＤ）ウエハーを提供する工程と、ＬＥＤ層内で発生する光の波長の変換に効果的であるように構成される多層半導体波長コンバータウエハーを提供する工程と、を含む。コンバータウエハーは、ＬＥＤウエハーと光学的に接合してＬＥＤ／コンバータウエハーを作製する。個々の変換ＬＥＤダイは、ＬＥＤ／コンバータウエハーから分離される。
【０００８】
上述の本発明の概要は、それぞれの図示する本発明の実施形態又は本発明の全ての履行を説明することを意図しない。以下の図面及び「発明を実施するための形態」は、これらの実施形態を更に詳しく例示する。
【図面の簡単な説明】
【０００９】
本発明は、添付の図面と共に以下の本発明の様々な実施形態の詳細な説明を検討することによって、より完全に理解することができるであろう。
【図１】本発明の原理による波長変換発光ダイオード（ＬＥＤ）の実施形態の概略図。
【図２】多層半導体波長コンバータの実施形態の概略図。
【図３Ａ】半導体要素の内部全反射と、内部全反射の影響を低減させる光抽出機能の使用の概略図。
【図３Ｂ】半導体要素の内部全反射と、内部全反射の影響を低減させる光抽出機能の使用の概略図。
【図４】本発明の原理による波長変換ＬＥＤの別の実施形態の概略図。
【図５】本発明の原理による波長変換ＬＥＤの別の実施形態の概略図。
【図６】本発明の原理による波長変換ＬＥＤの別の実施形態の概略図。
【図７】波長コンバータとＬＥＤとの間に中間層を用いる、本発明の原理による波長変換ＬＥＤの別の実施形態の概略図。
【図８】散乱層が光抽出機能として作用する、本発明の原理による波長変換ＬＥＤの別の実施形態の概略図。
【図９Ａ】本発明の原理による、光抽出機能として散乱層を形成する製作工程の概略図。
【図９Ｂ】本発明の原理による、光抽出機能として散乱層を形成する製作工程の概略図。
【図９Ｃ】本発明の原理による、光抽出機能として散乱層を形成する製作工程の概略図。
【図９Ｄ】本発明の原理による、光抽出機能として散乱層を形成する製作工程の概略図。
【図１０Ａ】本発明の原理による、波長変換ＬＥＤ装置を形成する製作工程の概略図。
【図１０Ｂ】本発明の原理による、波長変換ＬＥＤ装置を形成する製作工程の概略図。
【図１０Ｃ】本発明の原理による、波長変換ＬＥＤ装置を形成する製作工程の概略図。
【図１０Ｄ】本発明の原理による、波長変換ＬＥＤ装置を形成する製作工程の概略図。
【図１０Ｅ】本発明の原理による、波長変換ＬＥＤ装置を形成する製作工程の概略図。
【図１０Ｆ】本発明の原理による、波長変換ＬＥＤ装置を形成する製作工程の概略図。
【図１１】本発明の原理による、光抽出機能を設ける波長変換コンバータの実施形態の概略図。
【図１２Ａ】本発明の原理による、ウエハーレベルの製作工程の概略図。
【図１２Ｂ】本発明の原理による、ウエハーレベルの製作工程の概略図。
【図１２Ｃ】本発明の原理による、ウエハーレベルの製作工程の概略図。
【図１２Ｄ】本発明の原理による、ウエハーレベルの製作工程の概略図。
【図１３】２つの別個の光抽出機能を有する波長変換ＬＥＤの概略図。
【００１０】
本発明は種々の修正及び代替形態に対応するが、その対応を例として図に示して詳細に説明する。しかし、その意図は、説明する特定の実施形態に本発明を限定することではないことを理解すべきである。それとは逆に、添付する特許請求の範囲で規定するように、本発明の趣旨及び範囲内にある全ての修正物、等価物並びに代替物を網羅することを意図する。
【発明を実施するための形態】
【００１１】
本発明は、ＬＥＤから発光される光の少なくとも一部の波長を、典型的により長い異なる波長に変換する、波長コンバータを用いる発光ダイオードに適応することができる。本発明は、ＡｌＧａｌＩｎＮなどの窒化物材料を通常ベースとする、青色又は紫外線用ＬＥＤの半導体波長コンバータを効率的に用いる方法に特に好適である。より詳細には、本発明の幾つかの実施形態は、多層半導体波長コンバータをＬＥＤに直接接合することに関する。ウエハーレベルでの装置の組み立てが可能であり、これは製造費用を大幅に削減する。
【００１２】
本発明の第一の実施形態による波長変換ＬＥＤ装置１００の例を図１に概略的に示す。装置１００は、ＬＥＤ基板１０６上にＬＥＤ半導体層１０４の積層物を有するＬＥＤ１０２を含む。ＬＥＤ半導体層１０４は、ｐ−型及びｎ−型の接合層、発光層（典型的に量子井戸を含む層）、緩衝層、並びにスーパーストレート層を含むがこれらに限定されない複数の異なる種類の層を含むことができる。ＬＥＤ半導体層１０４は、典型的にエピタキシャル処理を用いて成長する事実により、時にエピ層と呼ばれる。ＬＥＤ基板１０６は一般的にＬＥＤ半導体層１０４より厚く、ＬＥＤ半導体層１０４が成長する基板、又は半導体層１０４を成長後に付着させる基板であり得る。半導体波長コンバータ１０８はＬＥＤ１０２の上面１１０に光学的に接合する。
【００１３】
２つの半導体要素が接触によって直接接合（時々、ウエハー接合と呼ぶ）する場合、又はそれらの表面を分離する距離が、一方の要素からもう一方の要素に通過する光のエバネッセント距離未満で、それらが互いに付着する場合、２つの半導体要素は光学的に接合する。直接接合は、平坦な表面を有する２つの異なる片が物理的に接触する場合に起こる。材料表面の平坦性が接合の強度を決定し、表面の平坦度が高いほど接合の強度が強くなる。直接接合の利点は、屈折率の低い接着層が中間に存在しないため、内部全反射が発生する可能性が減少することである。エバネッセント接合では、極めて薄い中間物質の層が接合プロセスを補助する。しかしながら、中間物質は極めて薄いため、中間層の屈折率が半導体要素の屈折率と比較して低い場合であっても、光は内部全反射することなく、一方の半導体要素からもう一方の半導体要素に実質的にエバネッセント的に連結する。青色ＬＥＤ及び半導体波長コンバータの場合、２つの半導体要素を分離するエバネッセント距離は、光の真空波長の四分の一より大幅に小さい。エバネッセント連結を可能とする中間層の厚さに関するより詳しい考察を以下に記す。
【００１４】
本発明は、使用が可能なＬＥＤ半導体の材料の種類、及びそれによってＬＥＤ内で発生する光の波長を限定するものではないが、スペクトルの青色又は紫外線部分の光をより長い波長の可視若しくは赤外線スペクトルに変換することにより、発光する光を、例えば緑色、黄色、琥珀色、橙色、又は赤色に見せる、あるいは複数の波長を組み合わせて、光をシアン、マゼンタ、若しくは白色などの混合色に見せるために、本発明が特に有用であろうと予想される。例えば、青色の光を発生させるＡｌＧａＩｎＮのＬＥＤは、青色光の一部を吸収して黄色光を発生させる波長コンバータと一緒に使用することができる。青色光の一部が変換されないままである場合、結果として得られる青色と黄色との組み合わせは、見る人には白色に見える。
【００１５】
１つの好適な種類の半導体波長コンバータ１０８は、米国特許出願第１１／００９，２１７号及び同第６０／９７８，３０４号に説明されている。多層波長コンバータは、典型的には例えば、ＣｄＭｇＺｎＳｅなどの様々な金属合金セレン化物など、ＩＩ〜ＶＩ族半導体材料を基とする多層の量子井戸構造を用いている。そのような多層波長コンバータでは、ＬＥＤ１０２が発光するポンプ光の少なくとも一部が吸収されるように構造のバンドギャップ部分が選択されるように、量子井戸構造１１２が作られている。ポンプ光の吸収によって発生する電荷担体は、より小さいバンドギャップを有する構造の別の部分、量子井戸に移動し、ここで担体は再結合してより長い波長の光を発生させる。この説明は、半導体材料又は波長コンバータの多層構造の種類を限定することを意図していない。
【００１６】
好適な波長コンバータの１つの特定例は、米国特許出願第６０／９７８，３０４号に説明されている。多層の量子井戸半導体コンバータ２０８を、分子線エピタキシー（ＭＢＥ）を用いて、ＩｎＰ基板上に最初に調製した。ＩＩ〜ＶＩ族成長用の表面を調製するために、ＭＢＥによってまずＧａＩｎＡｓ緩衝層をＩｎＰ基板上に成長させた。続いて、コンバータのＩＩ〜Ｖ族エピタキシャル層を成長させるために、超高真空移送システムを通って別のＭＢＥチャンバへウエハーを移動させた。基板２１０を備えた、形成されたコンバータ２０８の詳細を図２に示し、表Ｉに要約する。表は、コンバータ２０８の異なる層の厚さ、材料組成、バンドギャップ、及び層の記述を記載している。コンバータ２０８は８個のＣｄＺｎＳｅ量子井戸２１２を備えており、それぞれ２．１５ｅＶのエネルギーギャップ（Ｅｇ）を有する。ＬＥＤから発光される青色光の吸収が可能な、２．４８ｅＶのエネルギーギャップを有するＣｄＭｇＺｎＳｅ吸収層２１４の間に、各量子井戸２１２を挟んでいた。コンバータ２０８はまた、種々のウィンドウ、緩衝体及びグレーディング層を含んでいた。
【００１７】
【表１】
2011507272.tif 000003
【００１８】
波長コンバータ２０８をＬＥＤに光学的に接合した後、ＩｎＰ基材２１０の背面を機械的に重ね合わせ、３ＨＣｌ：１Ｈ２Ｏの溶液で除去することができる。このエッチング液はＧａＩｎＡｓ緩衝層２２８で停止させる。続いて緩衝層２２８を３０ｍＬの水酸化アンモニウム（３０重量％）、５ｍＬの過酸化水素（３０重量％）、４０ｇのアジピン酸、及び２００ｍＬの水の撹拌溶液で除去して、ＩＩ〜ＶＩ族半導体波長コンバータ２０８のみをＬＥＤウエハーに接合したままにした。
【００１９】
半導体コンバータ１０８の上下面は、例えば米国特許出願第１１／００９，２１７号に説明されている光フィルター層、反射体又は鏡など、異なる種類のコーティングを含むことができる。いずれの表面のコーティングも更に反射防止コーティングを含み得る。
【００２０】
ＬＥＤ１０２又は波長コンバータ１０８のいずれかにコーティングを適用して光学的接合における接着性を改善することができる。これらのコーティングとしては、例えばＴｉＯ２、Ａｌ２Ｏ２、ＳｉＯ２、Ｓｉ３Ｎ４、及びその他の無機又は有機物質が挙げられる。更に表面処理方法、例えばコロナ処理、Ｏ２又はＡｒプラズマへの曝露、Ａｒイオンビームへの曝露、及び紫外線／オゾンへの曝露を実施して接着性を改善することもできる。
【００２１】
幾つかの実施形態では、ＬＥＤ半導体層１０４は、任意の接合層１１７を介して基板１０６に付着し、ＬＥＤ１０２の上下面にそれぞれ電極１１８と１２０が設けられてもよい。この種の構造は、ＬＥＤが窒化物材料系である場合に通常用いられ、例えばサファイア又はＳｉＣの基板上にＬＥＤ半導体層１０４を成長させてから、例えばシリコン又は金属の基板１０６である、別の基板に移動させることができる。他の実施形態では、ＬＥＤ１０２は、例えばサファイア又はＳｉＣの基板１０６を用いて、その上に半導体層１０４を直接成長させる。
【００２２】
図３Ａ及び３Ｂを参照して、ＬＥＤ又は半導体波長コンバータなどの半導体要素３００からの光の抽出をここで考察する。図３Ａでは、半導体要素３００は屈折率ｎｓを有し、外部環境は屈折率ｎｅを有すると想定している。要素の表面３０２での入射光の一部は、入射角θが、臨界角θｃ＝ｓｉｎ−１（ｎｅ／ｎｓ）未満、例えば光線３０６である場合に透過する。入射角が臨界角を超える場合、光、例えば光線３０８は、内部全反射する。典型的に、半導体要素は、エピタキシー技術及びリソグラフィー技術を用いて作製され、その結果それらの表面は平行である。結果的に、抽出円錐体外部、すなわち臨界角未満の入射角を有する光の方向の円錐体外部にある光は、内部全反射によって半導体要素内に捕捉される。
【００２３】
図３Ｂに概略的に示される抽出機能３１０を用いて、半導体要素３００内の光の方向を変えることができる。抽出機能３１０は、要素３００の表面上、又は半導体要素３００自体内に含まれることができる。これによって、下面３０４で内部全反射する例示光線３１２の方向も変わって、上面３０２上の入射は臨界角未満の角度となり、光線３１２は要素３００から出て行く。このように、抽出機能を用いてＬＥＤ及び波長コンバータのいずれか一方からの光の抽出を強化することができる。抽出機能は、半導体要素３００内の少なくとも一部の光の方向を要素３００の軸３１４に対して変えて光の抽出を強化させる、意図的に提供される機能の任意の種類である。例えば、抽出機能は要素の表面のテクスチャ処理、又は要素内に配置される散乱／分散粒子であり得る。
【００２４】
図１に示す実施形態では、ＬＥＤ１０２は、テクスチャ処理表面の形態の抽出機能１２２を備えている。テクスチャ処理表面１２２は、ＬＥＤ１０２又は波長コンバータ１０８の平面構造に対して平行ではない表面部分を提供する好適な形態のいずれかにすることができる。例えば、テクスチャ処理は、穴、隆起、窪み、円錐、ピラミッド、その他の種々の形状、及び例えば米国特許第６，６５７，２３６号に説明されている異なる形状の組み合わせであることができる。テクスチャ処理は、無作為の特徴又は非無作為の周期的特徴を含み得る。テクスチャ処理表面１２２の特徴の大きさは一般的にサブミクロンであるが、数マイクロメートルの大きさでもあり得る。周期性又は可干渉距離も、サブミクロンからマイクロメートル規模の範囲であり得る。幾つかの事例では、テクスチャ処理表面は、Ｋａｓｕｇａｉ他著の「Ｐｈｙｓ．Ｓｔａｔ．Ｓｏｌ．３号，２１６５頁（２００６年）」及び米国特許出願第１１／２１０，７１３号に説明されているような「ハエの目」表面を備えてもよい。また、テクスチャ処理表面１２２は、波長コンバータ１０８に対して平行である平坦部分も含んでおり、これは波長コンバータ１０８に直接接合している。このように、この実施形態では、光は、波長コンバータ１０８に直接接合するテクスチャ処理表面１２２の一部分でＬＥＤ１０２を出て、波長コンバータ１０８に入ることができる。
【００２５】
エッチング（湿式化学エッチング、反応性イオンエッチング若しくは誘導連結型プラズマエッチングなどのドライエッチング処理、電子化学エッチング、又はフォトエッチングを含む）、フォトリソグラフィーなどの各種技術を用いて、表面にテクスチャ処理を実施することができる。テクスチャ処理表面はまた、例えばアイランドなどを促進させる、格子不整合組成物の急速な成長率による半導体成長プロセスを通じて製作することができる。あるいは、ＬＥＤ層の成長を開始する前に、前述のエッチングプロセスのいずれかを用いて成長基板自体をテクスチャ処理することもできる。テクスチャ処理表面がない場合、抽出が可能な角度分布内にＬＥＤ内の光の伝播方向が存在する場合にのみ、ＬＥＤから効率的に光が抽出される。この角度分布の少なくとも一部は、ＬＥＤの半導体層の表面での光の内部全反射によって制限される。ＬＥＤ半導体材料の屈折率は相対的に高いため、抽出のための角度分布は相対的に狭くなる。テクスチャ処理表面１２２を備えることでＬＥＤ１０２内の光の伝播方向の再分配が可能となり、より多くの光の部分がＬＥＤ１０２から波長コンバータ１０８内に抽出され得る。
【００２６】
本発明の別の実施形態を概略的に図４に示す。波長変換ＬＥＤ装置４００は、基板４０６上にＬＥＤ半導体層４０４を有するＬＥＤ４０２を含む。例示の実施形態において、ＬＥＤ半導体層４０４は、任意の接合層４１６を介して基板４０６に付着する。下方の電極層４１８は、ＬＥＤ層４０４と反対の方向を向く基板４０６の表面上に設けることができる。上方の電極層４２０は、ＬＥＤ４０２の上部側面に設けられている。
【００２７】
波長コンバータ４０８の下面４１０は、ＬＥＤ４０２に直接接合する。この実施形態では、波長コンバータ４０８の下面４１０はテクスチャ処理表面４２２を含み、角度のある一部のテクスチャが波長コンバータ４０８内の光の方向を変える。
【００２８】
ＬＥＤ４０２及び波長コンバータ４０８の屈折率は相対的に大きさが近似しているため、ＬＥＤ４０２中の抽出円錐体は大きい角度を有しており、光は、ＬＥＤ４０２に直接接合する下面４１０の一部分４２４を通ってＬＥＤ４０２から波長コンバータ４０８内に出ていくことができる。波長コンバータ４０８の屈折率がＬＥＤ４０２のものよりも高い場合、抽出円錐体は１８０度の頂角を有し、入射角に関わらず、ＬＥＤ４０２内に内部全反射は存在しない。これにより、光の大きい部分をＬＥＤ４０２から波長コンバータ内に抽出することができる。加えて、テクスチャ処理表面４２２を用いて波長コンバータ４０８内の光の方向を変え、これにより、内部全変換によって波長コンバータ４０８内に捕捉される光の量を減少させることができる。
【００２９】
本発明の別の実施形態を概略的に図５に示す。波長変換ＬＥＤ装置５００は、ＬＥＤ基板５０６上にＬＥＤ層５０４を有するＬＥＤ５０２を含む。ＬＥＤ５０２の上面５１０は、波長コンバータ５０８の下面５１２に直接接合する。ＬＥＤ５０２には電極５１８及び５２０が設けられている。この場合、波長コンバータ５０８の上面５２２には、テクスチャ処理表面５２４の形態の光抽出機能が設けられている。テクスチャ処理表面５２４は、前述のいずれかの技術を用いて形成することができる。
【００３０】
本発明の別の実施形態を概略的に図６に示す。波長変換ＬＥＤ装置６００は、接合層６０７を介してＬＥＤ基板６０６に付着するＬＥＤ層６０４を有するＬＥＤ６０２を含む。ＬＥＤ６０２の上面６１０は、多層半導体波長コンバータ６０８の下面６１２に直接接合する。ＬＥＤ６０２には電極６１８及び６２０が設けられている。この場合、ＬＥＤ層６０４の下面６２２には、テクスチャ処理表面６２４の形態の光抽出機能が設けられている。接合層６０７は、ＬＥＤ層６０４内で光が反射するように金属化され、その結果、抽出のための角度分布外部にある方向の金属化接合部６０７における入射光の少なくとも一部を抽出角度分布内に変えることができる。テクスチャ処理表面６２４は、例えば前述のいずれかの技術を用いて形成することができる。金属化接合部６０７は、下部ＬＥＤ層６２６とＬＥＤ基材６０６との間に電気経路を提供することもできる。
【００３１】
図７を参照して、波長変換ＬＥＤ７００の別の実施形態をここで説明する。この実施形態は、図４で説明した実施形態に多少類似しているが、波長コンバータ７０８とＬＥＤ７０２との間の光学的接合部にエバネッセント的に薄い中間層７２０を配置する。中間層７２０は、光がＬＥＤ７０２から波長コンバータ７０８内にエバネッセント的に連結するのに充分な薄さである。前述のように、中間層７２０は波長の厚さの四分の一より大幅に小さい。中間層７２０の実際的な動作厚さは設計の選択の問題であリ、また操作波長、中間層、ＬＥＤ７０２、及び波長コンバータ７０８の屈折率、並びに中間層を通してエバネッセント的に連結する光の許容率によって左右される。例えば、ｎ１＞１．１５ｎ２など、ＬＥＤ７０２と波長コンバータ７０８との間の屈折率の対比が高い場合（ｎ１はＬＥＤ７２０の屈折率であり、ｎ２は中間層７２０の屈折率である）、またＬＥＤ７０２の光が等方的に発光され、前方の円錐体内に（中間層に向かって）発光される光の半分が、中間層７２０の厚さよりも大きいエバネッセント場浸入深さを有すると想定される場合、中間層７２０の厚さの最大値ｔｍａｘは次式で表すことができる。
【００３２】
【数１】
2011507272.tif 000004
【００３３】
式中、λ０はＬＥＤ７０２から発光される光の真空波長である。例示的実施例として、ＧａＮ系ＬＥＤ７０２、ＺｎＳｅ系波長コンバータ７０８（図２に示すものなど）、及びシリカ中間層７２０では、前述の基準の下で中間層７２０は最大５０ｎｍ前後の厚さを有することができる。
【００３４】
中間層７２０は、光学的接合に先立ってＬＥＤ７０２及び波長コンバータの平坦表面を維持することができる、好適な材料のいずれかから作製することができる。例えば、中間層７２０は、シリカガラス若しくはほうりんケイ酸塩ガラス（ＢＰＳＧ）などの無機ガラス、窒化ケイ素（Ｓｉ３Ｎ４）、並びにチタニア及びジルコニアなどの他の無機物質、又は有機ポリマーから作製することができる。中間層７２０の材料は、ＬＥＤ７０２及び波長コンバータ７０８の２つの要素を一緒に光学的に接合するに先立って、ＬＥＤ７０２若しくは波長コンバータ７０８のいずれか、又は両方に設けることができる。中間層７２０の材料は、別の平坦表面と接触して接合するために化学的に好適な平坦な層を提供するように選択することができる。
【００３５】
光は接合領域７２４を通って、ＬＥＤ７０２から波長コンバータ２０８に出て行くことができる。波長コンバータ７０８の下面のテクスチャ７２２は、光の抽出を増大するために、波長コンバータ内で伝播する光の方向を再分配する。
【００３６】
当然のことながら、図７に示す実施形態に加えて、波長変換ＬＥＤの他の実施形態も中間層を用いることができる。
【００３７】
波長変換ＬＥＤ装置８００の別の実施形態を概略的に図８に示す。装置８００は、ＬＥＤ基材８０６に付着するＬＥＤ半導体層８０４から形成されるＬＥＤ８０２を含む。ＬＥＤ８０２の上面８１０は、多層半導体波長コンバータ８０８の下面８１２に光学的に接合する。電極８１８及び８２０はＬＥＤ８０２上に設けられる。
【００３８】
この実施形態では、光抽出機能８２４は、高指数封入層８２８中に配置される拡散粒子８２６の配列によって形成される散乱層を含んで、波長コンバータ８０８の上面８３０を形成する。散乱層８２４は、低指数ナノ粒子８２６の層を半導体要素の表面に適用してから、高指数封入層にナノ粒子８２６を埋設することによって作製することができる。
【００３９】
図９Ａ〜９Ｄを参照して、散乱層を形成する例示のプロセスをここで説明する。図９Ａは半導体要素９００を示すが、これはＬＥＤ又は半導体波長コンバータなど、任意の種類の半導体要素であることができる。典型的に半導体要素９００の屈折率よりも低い屈折率を有するナノ粒子９０２が、半導体要素９００の表面９０４に適用される。粒子は典型的に直径１０００ｎｍ未満であるが、より小さい、例えば５００ｎｍ未満又は１００ｎｍ未満でもあってもよい。ナノ粒子９０２は、屈折率が要素９００のものと異なる任意の好適な材料から形成することができる。代表的な材料としては、シリカ、ジルコニア若しくは酸化インジウムスズ（ＩＴＯ）などの無機材料、又はポリテトラフルオロエチレン（ＰＴＦＥ）のようなフルオロポリマーなどの有機材料が挙げられる。
【００４０】
図９Ｂは、散乱層９０８を形成するために粒子９０２上に配置された封入層９０６を概略的に示す。封入層９０６は、例えば半導体材料から形成することができる。幾つかの実施形態では、半導体要素９００から散乱層９０８へ、そして逆の場合も同様に、光の自由経路を形成することが有利である場合があり、その場合、封入層９０６の屈折率は半導体要素９００の屈折率に類似又は近いものを選択することができる。例えば、半導体要素９００がＩＩ〜ＶＩ族ＺｎＣｄＳｅ半導体材料で形成する場合、封入層９０６はＺｎＳｅ又はＺｎＣｄＳｅで形成することができる。半導体要素９００がＩｎＧａＮのＬＥＤである場合、封入層はＩｎＧａＮで形成することができる。
【００４１】
他の実施形態では、封入層９０８の屈折率が半導体要素９００のものと異なることが望ましい場合がある。例えば、図８に示すように、散乱層９０８が波長コンバータの出力側に設けられている場合、封入層９０６の屈折率は波長コンバータのものより高いことが望ましいことがある。そのような場合、屈折率の差異が、封入層９０６と波長コンバータとの間のインターフェースでの内部全反射により、封入層から波長コンバータに戻る光の量を減少させ得る。
【００４２】
表面９０４上のナノ粒子９０２の密度は、完成した装置内での望ましい散乱度に応じて選択される。例えば、表面９０４の約３０％のみがナノ粒子で覆われていることが望ましく、その場合、残りの７０％の表面９０４を通って通過する光は、ナノ粒子によって直接散乱されない。また、粒子の存在によってテクスチャ化され得る封入層９０６の外側表面９１０によって光が散乱されることもある。当然のことながら、半導体装置の特定の設計に依存して、粒子の被覆密度に関する他の値が用いられてもよい。
【００４３】
幾つかの実施形態では、例えば散乱層９０８が、別の要素と直接接合を形成する要素９００の層である場合、散乱層９０８の外側表面９１０は平坦であることが望ましいことがある。図９Ｃに示すように、外側表面９１０は化学機械の研磨技術を用いて研磨することができる。
【００４４】
図９Ｄに示すように、別の半導体要素９２０が、第一半導体要素９００の散乱層９０８に直接接合してもよい。例えば、第一半導体要素９００がＬＥＤであり、第二半導体要素９２０が波長コンバータであってよく、又はこの逆であってもよい。
【００４５】
幾つかの実施形態では、ナノ粒子は、装置の構造内の物質インターフェースに近接して設けられる。例えば、ナノ粒子９０２は、散乱層９０８と第二半導体要素９２０との間のインターフェース９２２のエバネッセント連結距離を置いて存在することができる。
【００４６】
当然のことながら、半導体要素上に散乱層を設ける前述の方法は、要素が別の要素に光学的に接合してから実施することができる。例えば、すでにＬＥＤと光学的に接合している波長コンバータ上に散乱層が設けられてよい。この場合、封入層の研磨プロセスが必要ではないと判断された場合、封入層を研磨する必要はない。
【００４７】
図１０Ａ〜１０Ｇを参照して、半導体用要素上に散乱層を提供する別の方法をここで説明する。この実施形態では、ナノ粒子１００２は、図１０Ａに示すように、基材１００６にまだ付着している波長コンバータ１０００の上面１００４の上に設けられる。図１０Ｂに示すように、表面１００４は封入層１００８に覆われて散乱層１０１０を形成する。その後、波長コンバータは、図１０Ｃに示すように、取り外し可能なカバー１０１２、例えば基材１０１６及び一時的接着剤１０１４に付着する。基材は、例えば顕微鏡スライド、研磨したシリカプレート、シリコンウエハーなど、任意の好適な種類の基材であることができる。一時的接着剤は、任意の種類の接着剤、又は波長コンバータ１０００を基材に一時的に付着するための他の材料であることができる。例えば、一時的接着剤は、蝋、ＥＭＳ（ペンシルバニア州ハットフィールド）から入手可能なＣｒｙｓｔａｌｂｏｎｄ（登録商標）若しくはＷａｆｅｒ−Ｍｏｕｎｔ（登録商標）などの熱可塑性接着剤、可溶性物質、又は波長コンバータ１０００から容易に除去することができる他の物質であることができる。この特定の実施形態では、取り外し可能なカバー１０１２は、光抽出機能を有する波長コンバータ１０００の側面に付着する。
【００４８】
図１０Ｄに示すように、その後基材１００６は除去される。波長コンバータ１０００の露出面１０１８は、光学接合の準備のために研磨されることがある。その後、波長コンバータ１０００は、図１０Ｅに示すように、ＬＥＤ１０２０に光学的に接合されることができる。その後、図１０Ｆに示すように、取り外し可能なカバー１０１２を除去して、波長変換ＬＥＤ装置を作製することができる。
【００４９】
取り外し可能なカバー１０１２を、波長コンバータの散乱層側に配置することは必要ではなく、更に取り外し可能なカバー１０１２は、図１１に概略的に示すように、波長コンバータ１０００の基材側に付着することもできる。図１１に示す実施形態では、散乱層１０１０の上面１１１８は、ＬＥＤの研磨された上面など、別の表面に光学的に接触するのに適する、研磨された平坦面である。
【００５０】
本開示の範囲を、装置レベルでの製作に限定する意図はない。それどころか、本発明はウエハーレベルでの波長変換ＬＥＤ装置を製作するのに好適である。ウエハーレベルで複数の波長コンバータＬＥＤを一度に製作する好適な１つの好適な手段を概略的に図１２Ａ〜１２Ｄに示す。図１２Ａは、ＬＥＤ基材１２０６上にＬＥＤ半導体層１２０４を有するＬＥＤウエハー１２００を概略的に示す。幾つかの実施形態では、ＬＥＤ半導体層１２０４は基板１２０６上に直接成長し、他の実施形態では、ＬＥＤ半導体層１２０４は任意の接合層１２１６を介して基板１２０６に図示のように付着する。ＬＥＤ層１２０４の上面は研磨された表面１２１２であり、研磨された別の表面との光学的接触に好適である。基材１２０６の下面には金属化層１２１８が設けられてもよい。
【００５１】
コンバータ基材１２１８上に成長した多層半導体波長コンバータ１２０８のウエハーは、図１２Ｂに示すように、ＬＥＤウエハー１２００の研磨された表面１２１２に光学的に接合する。ＬＥＤウエハー１２００又は波長コンバータウエハー１２０８のいずれかに光抽出機能が設けられてよい。例示の実施形態では、光抽出機能は、波長コンバータウエハー１２０８の下側にＬＥＤウエハー１２００の方向を向く散乱層１２２０を含む。
【００５２】
その後コンバータ基材１２１８にエッチングを施して、図１２Ｃに示す接合ウエハー構造を作製する。
【００５３】
その後、波長コンバータ１２０８を貫通してビアホール１２２６をエッチングしてＬＥＤウエハー１２００の上面を露出し、図１２Ｄに示すように、金属化部分１２２８をＬＥＤウエハー１２００上に配置してＬＥＤの電極として使用する。接合ウエハーは、例えばウエハー用のこぎりを用いて破線１２３０で切断して、別個の波長コンバータＬＥＤ装置を作製することができる。他の方法、例えばレーザースクライビング及び水ジェットスクライビングなどを用いて、ウエハーから個々の装置を分離することもできる。切断工程中に波長コンバータ層にかかる応力を低減するために、ビアホールのエッチングに加えて、ウエハー用のこぎり又は他の分離方法を用いるに先立って切断線に沿ってエッチングを施すことが有益である場合がある。
【００５４】
当然のことながら、波長変換ＬＥＤ装置は１つの種類の抽出機能を有することに限定されず、装置内の異なる箇所に複数の種類の抽出機能を用いてもよい。例えば、抽出機能は、波長コンバータと反対の方向を向いているＬＥＤ半導体層の側面、波長コンバータの方向を向いている半導体層の側面、ＬＥＤの方向を向いている波長コンバータの側面、及びＬＥＤと反対の方向を向いている波長コンバータの側面のうちのいずれか又は全てに設けることができる。光抽出機能は、ＬＥＤ及び波長コンバータ内の他の箇所に設けることもできる。
【００５５】
装置内の１つを超える位置に光抽出機能を有する波長変換ＬＥＤ装置１３００の１つの実施例を概略的に図１３に示す。装置１３００は、ＬＥＤ１３０２で形成され、ＬＥＤ基材１３０６上にＬＥＤ半導体層１３０４を有し、波長コンバータ１３０８に光学的に接合する。この特定の実施形態では、波長コンバータ１３０８の方向を向いているＬＥＤ１３０２の上部側面に第一光抽出機能１３１０が設けられ、波長コンバータ１３０８の上部側面に第二光抽出機能１３１２が設けられている。光抽出機能１３１０及び１３１０は、テクスチャ処理表面、散乱層、若しくはこれら２つの組み合わせ、又はＬＥＤ１３０２及び波長コンバータ１３０８から光を抽出するのに効果的である他の好適な種類の光抽出機能のいずれかであることができる。
【００５６】
本発明は上述の特定の実施形態に限定されると考えられるべきではなく、むしろ添付される特許請求の範囲に適正に記載されるように、本発明のすべての態様を網羅すると理解されるべきである。本明細書の検討により、本発明が対象とする技術の当業者には、本発明を適用することができる様々な変更、同等のプロセス、並びに多数の構造が容易に明らとなるであろう。特許請求の範囲は、そのような修正及び装置を網羅することを意図する。例えば上述の説明はＧａＮ系ＬＥＤを論じているが、本発明は他のＩＩＩ〜Ｖ族半導体材料を用いて作製されるＬＥＤにも適用することができ、更にＩＩ〜ＶＩ族半導体材料を用いるＬＥＤにも適用することができる。
【図１】
2011507272.tif 000005
【図２】
2011507272.tif 000006
【図３Ａ】
2011507272.tif 000007
【図３Ｂ】
2011507272.tif 000008
【図４】
2011507272.tif 000009
【図５】
2011507272.tif 000010
【図６】
2011507272.tif 000011
【図７】
2011507272.tif 000012
【図８】
2011507272.tif 000013
【図９Ａ】
2011507272.tif 000014
【図９Ｂ】
2011507272.tif 000015
【図９Ｃ】
2011507272.tif 000016
【図９Ｄ】
2011507272.tif 000017
【図１０Ａ】
2011507272.tif 000018
【図１０Ｂ】
2011507272.tif 000019
【図１０Ｃ】
2011507272.tif 000020
【図１０Ｄ】
2011507272.tif 000021
【図１０Ｅ】
2011507272.tif 000022
【図１０Ｆ】
2011507272.tif 000023
【図１１】
2011507272.tif 000024
【図１２Ａ】
2011507272.tif 000025
【図１２Ｂ】
2011507272.tif 000026
【図１２Ｃ】
2011507272.tif 000027
【図１２Ｄ】
2011507272.tif 000028
【図１３】
2011507272.tif 000029
【国際調査報告】
2011507272.tif 000030
2011507272.tif 000031